(57)【要約】保護チューブ内に収容された光学繊維束を含む長尺の内蔵物を内部に配置した可撓管を具備する内視鏡であって、前記保護チューブ内の光学繊維間、及び前記保護チューブと前記可撓管との間に、米糠セラミックスを含む固体潤滑剤を介在させた内視鏡。【特許請求の範囲】
【請求項１】
保護チューブ内に収容された光学繊維束を含む長尺の内蔵物を内部に配置した可撓管を具備する内視鏡であって、前記保護チューブ内の光学繊維間、及び前記保護チューブと前記可撓管との間に、米糠セラミックスを含む固体潤滑剤を介在させたことを特徴とする内視鏡。
【請求項２】
保護チューブ内に収容された光学繊維束を含む長尺の内蔵物を内部に配置した可撓管を具備する内視鏡であって、前記保護チューブ内の光学繊維間、及び前記保護チューブと前記可撓管との間に、米糠セラミックスと、カーボングラファイト及び／又はフッ素樹脂とを含む固体潤滑剤を介在させたことを特徴とする内視鏡。
【請求項３】
前記米糠セラミックスと前記カーボングラファイト及び／又はフッ素樹脂との配合比は、前記米糠セラミックス１に対し、前記カーボングラファイト及び／又はフッ素樹脂が９以下であることを特徴とする請求項２に記載の内視鏡。
【請求項４】
前記固体潤滑剤の粒子表面が、フルオロ脂肪族基を含有する不飽和エステルモノマー及び不飽和モノシランモノマーを含むモノマーで被覆されていることを特徴とする請求項２又は３に記載の内視鏡。
【請求項５】
前記固体潤滑剤は、０．１〜１５０μｍの平均粒径を有することを特徴とする請求項１又は２に記載の内視鏡。
【請求項６】
前記保護チューブ内の光学繊維間に介在する固体潤滑剤の平均粒径は、０．１〜１５０μｍであり、前記保護チューブと前記可撓管との間に介在する固体潤滑剤の平均粒径は、０．１〜１５０μｍであることを特徴とする請求項５に記載の内視鏡。
【請求項７】
前記米糠セラミックスは、米糠や麩等の麩糠類に、熱硬化性樹脂及び適量の糊料入水溶液又は水を加えて混練する工程、熱硬化性樹脂等の混練された麩糠類を所定粒度以下に造粒する工程、それら粒状物を所望する金型内に充填した上、加圧、脱気しながら成型する工程、金型から脱型した成型品を不活性ガス雰囲気中又は真空中で所定の昇温速度に従って所望する最終焼成温度にまで達しさせて焼成、炭化する工程、及び最終焼成温度から所定降温速度で常温まで冷却する工程とからなる方法により製造された多孔性炭素質材料であることを特徴とする請求項１又は２に記載の内視鏡。
【請求項８】
前記保護チューブ内に収容された光学繊維束を含む長尺の内蔵物は、イメージガイド又はライトガイドであることを特徴とする請求項１又は２に記載の内視鏡。
【発明の詳細な説明】
【技術分野】
【０００１】  本発明は、オートクレーブ滅菌（高圧高温水蒸気滅菌）及び過酸化物系滅菌に対し、耐性を有し、且つ容易に処理可能な固体潤滑剤が施された内視鏡に関する。
【背景技術】
【０００２】  内視鏡は、一般に、人体の体腔内等に挿入されて、人体の体腔内等の観察、検査、診断及び治療を行うための装置である。この内視鏡は、体腔内に挿入される挿入部可撓管と、この挿入部可撓管の基端側に設けられ、挿入部可撓管の先端部を湾曲操作する操作部とを備えている。また、この内視鏡は、操作部から延設され、光源装置や制御装置に接続されたライトガイド可撓管をも備えている。【０００３】  挿入部可撓管は、曲がった体腔内に挿入され、体腔の曲がりに追従できるように可撓性を有する可撓管と、その先端側において湾曲操作される湾曲部とを備える。【０００４】  ところで、この挿入部可撓管内には、先端方向に存在する湾曲部を湾曲させる湾曲機構、光源装置からの光を先端部に伝達するライトガイド、被写体の画像を操作部に伝達するイメージガイド、治療・細胞検査等を行う鉗子を挿通するチューブ、薬液等を注入する送気・送液チューブなどの部材が必要に応じ長手方向に配設されている。【０００５】  そして、この可撓管や湾曲部を湾曲させると、湾曲させたことにより、内蔵する各部材間に摩擦が生じ、圧力が作用する。この摩擦や圧力の低減を目的として、各部材の周囲には潤滑剤が配置されている。【０００６】  曲がった体腔内に挿入される可撓性を有する可撓管や先端部分には、使用後に消毒滅菌を施すことが、患者及び使用者への感染を防ぐために不可欠となっている。従来、滅菌にはエチレンオキサイドガス（以下ＥＯＧと略す）等のガスや消毒液を使用していた。【０００７】  しかし、ＥＯＧはガス自体に毒性があり、残留毒性もあり、ＥＯＧの除去のためにエアレーションが必要であることから、滅菌処理に要する時間が長いという問題がある。即ち、このようなガス滅菌は、ランニングコストが高いという問題がある。【０００８】  また、後者の消毒液による滅菌処理は、充分な滅菌効果が得られない場合があり、また管理が煩雑であるという問題がある、更には廃液が発生するという問題があり、廃液による公害問題を生じさせないための廃液処理費用の増加も問題となる。【０００９】  このため、医療機器の滅菌として既に使用されてきた高圧高温水蒸気滅菌を内視鏡に適応することが望まれている。この高圧高温水蒸気滅菌は、水を使用するため残留毒性がなく、滅菌力も強く、滅菌処理時間が短く、ランニングコストも安く、廃液も発生しないという様々な利点がある。【００１０】  しかしながら、この高圧高温水蒸気滅菌では、水蒸気は、内視鏡を構成する部材の材料であるゴム、プラスチック等の高分子材料、接着剤等を透過する。従って、従来の水密構造に構成されている内視鏡を高圧高温水蒸気滅菌装置に投入して滅菌処理した場合には、Ｏリングや接着剤等の一般的な方法により水密に構成された内視鏡の内部にも水蒸気が侵入してくるという問題がある。【００１１】  また、高圧高温水蒸気滅菌の際には、湾曲管の外皮の破裂を防止するために、内視鏡の内部と外部を連通した状態で高圧高温水蒸気滅菌装置内に置くことが一般的である。この際に、内視鏡内部には高圧高温水蒸気が侵入し、多数のガラスファイバーを束ねたライトガイドファイバーバンドルが高圧高温水蒸気と接触し、ライトガイドファイバーバンドルが損傷した���、潤滑性が損なわれたりすることがある。【００１２】  即ち、従来の内視鏡では、ライトガイドファイバーバンドルを覆う保護チューブと外装チューブの間に介在する固体潤滑剤として二硫化モリブデンが使用されており、この二硫化モリブデンが高圧高温水蒸気に接触し、二硫化モリブデン同士が凝集して固着したり、酸化劣化が生じ、亜硫酸ガス等を発生し、保護チューブ下のシリコーンゴムの外装チューブに亀裂を生じさせ、ひいてはファイバー折れを引き起こすことがある。【００１３】  一方、内視鏡は、過酸化物系滅菌法、例えば、過酸化水素低温プラズマ滅菌法にも適応することも併せて望まれている。この過酸化水素低温プラズマ滅菌法は、常温かつ低湿度下において滅菌処理できるだけでなく、滅菌後の残留物・二次生成物が極めて少なく、安全性が高いという利点がある。【００１４】  しかし、この過酸化水素低温プラズマ滅菌法では、滅菌装置内でプラズマとともにヒドロキシラジカル、スーパーオキシド、ヒドロキシペルオキシラジカルなどのフリーラジカルが発生し、このフリーラジカルは、内視鏡を構成している部材の材料であるゴム、プラスチック等の高分子材料、接着剤等を透過してしまう。【００１５】  また、過酸化水素低温プラズマ滅菌法では、送気するためのチャンネルチューブ内をより確実に滅菌するために、ブースターと呼ばれる容器内に少量の過酸化水素を充填したものを接続し、負圧がかかった際にチャンネル内に過酸化水素を噴出させるが、その際、内視鏡内部に過酸化水素が侵入する。【００１６】  この過酸化水素及び上述のフリーラジカルは、反応性が高く、内視鏡を構成する有機系材料及び無機系材料を劣化させることがある。【００１７】  また、過酸化水素及びフリーラジカルは、上述した高圧高温水蒸気滅菌と同様、保護チューブと外装チューブの間に介在する固体潤滑剤としての二硫化モリブデンを酸化劣化させて、亜硫酸ガス等を発生させ、保護チューブ下のシリコーンゴムの外装チューブに亀裂を生じさせ、ひいてはファイバー折れを引き起こすことがある。【００１８】  以上のように、滅菌処理等により、潤滑剤が変質し、劣化し、潤滑性の低下や、内視鏡の故障を生じることがあった。【００１９】  本発明は、以上のような問題点に鑑みてなされたものであり、高圧高温水蒸気滅菌及び過酸化水素低温プラズマ滅菌法等の滅菌処理に耐える固体潤滑剤を用いた内視鏡を提供することを目的とする。
【発明の開示】
【００２０】  本発明の一態様によると、保護チューブ内に収容された光学繊維束を含む長尺の内蔵物を内部に配置した可撓管を具備する内視鏡であって、前記保護チューブ内の光学繊維間、及び前記保護チューブと前記可撓管との間に、米糠セラミックスを含む固体潤滑剤を介在させたことを特徴とする内視鏡が提供される。
【００２１】  本発明の他の態様によると、保護チューブ内に収容された光学繊維束を含む長尺の内蔵物を内部に配置した可撓管を具備する内視鏡であって、前記保護チューブ内の光学繊維間、及び前記保護チューブと前記可撓管との間に、米糠セラミックスと、カーボングラファイト及び／又はフッ素樹脂とを含む固体潤滑剤を介在させたことを特徴とする内視鏡が提供される。
【図面の簡単な説明】
【００２２】
【図１】図１は、本発明の一実施形態に係る内視鏡を示す全体図である。
【図２】図２は、図１に示す内視鏡における挿入部の横断面図である。
【図３】図３は、図１に示す内視鏡の挿入部における湾曲部の縦断面図である。
【発明を実施するための最良の形態】
【００２３】  以下、発明を実施するための最良の形態について説明する。【００２４】  本発明の一態様に係る内視鏡は、保護チューブ内の光学繊維間、及び前記保護チューブと前記可撓管との間に、米糠セラミックスを含む固体潤滑剤、又は米糠セラミックスと、カーボングラファイト及び／又はフッ素樹脂とを含む固体潤滑剤を介在させたことを特徴とする。【００２５】  以上のように構成される本発明の一態様に係る内視鏡は、可撓管内に配置されるライトガイドやイメージガイドのような光ファイバーの損傷を防止するために使用する潤滑剤として、米糠セラミックスを含む固体潤滑剤、又は米糠セラミックスとカーボングラファイト及び／又はフッ素樹脂とを含む固体潤滑剤を用いているため、高圧高温水蒸気滅菌及び過酸化物系滅菌のいずれに対しても優れた耐性を示す。【００２６】  米糠セラミックスとカーボングラファイト及び／又はフッ素樹脂とを含む固体潤滑剤において、米糠セラミックスとカーボングラファイト及び／又はフッ素樹脂との配合比は、米糠セラミックス１に対し、カーボングラファイト及び／又はフッ素樹脂が９以下であることが望ましい。上記配合比よりも米糠セラミックスが少ないと、潤滑性が低下することとなる。【００２７】  本発明の一態様に使用される固体潤滑剤は、その粒子表面が、フルオロ脂肪族基を含有する不飽和エステルモノマー又は不飽和モノシランモノマーにより被覆されたものとすることが出来る。このような固体潤滑剤は、表面が超撥水性を示し、高圧高温水蒸気滅菌に対し、特に優れた化学的安定性を示し、過酸化物系滅菌に対しても、超撥水の表面により酸化劣化を防止することが出来る。【００２８】  また、固体潤滑剤は、０．１〜１５０μｍの平均粒径を有するものであることが望ましい。固体潤滑剤の平均粒径が０．１μｍ未満では、潤滑性が低下することとなり、１５０μｍを越えると、組み付け性が悪化することとなる。なお、様々な平均粒径の固体潤滑剤を混合して用いることが出来る。【００２９】  この場合、米糠セラミックスとして、米糠や麩等の麩糠類に、熱硬化性樹脂及び適量の糊料入水溶液又は水を加えて混練する工程、熱硬化性樹脂等の混練された麩糠類を所定粒度以下に造粒する工程、それら粒状物を所望する金型内に充填した上、加圧、脱気しながら成型する工程、金型から脱型した成型品を不活性ガス雰囲気中又は真空中で所定の昇温速度に従って所望する最終焼成温度にまで達しさせて焼成、炭化する工程、及び最終焼成温度から所定降温速度で常温まで冷却する工程とからなる方法により製造された多孔性炭素質材料を用いることが出来る。【００３０】  このような多孔性炭素質材料は、優れた耐熱性を有するとともに、高温、高圧の水蒸気雰囲気中、又は過酸化水素やフリーラジカルを含む雰囲気においても酸化されることがなく、また優れた耐食性を有しており、更に、金属やガラスへの付着性が非常に良好である。【００３１】  保護チューブ内に収容された光学繊維束を含む長尺の内蔵物としては、イメージガイド又はライトガイドがある。【００３２】  本発明の一態様によれば、米糠セラミックスを含む固体潤滑剤、又は米糠セラミックスと、カーボングラファイト及び／又はフッ素樹脂とを含む固体潤���剤を用いることにより、湾曲抵抗が小さく、繰り返し使用しても、内蔵物である光ファイバーの損傷、破損を生じにくい内視鏡を得ることができる。また、米糠セラミックスを含む固体潤滑剤、又は米糠セラミックスと、カーボングラファイト及び／又はフッ素樹脂とを含む固体潤滑剤は、高圧高温水蒸気滅菌及び過酸化物系滅菌のいずれにも優れた耐性を示し、そのため、繰り返し滅菌処理することの可能な内視鏡を得ることができる。【００３３】  図１は、本発明の一実施形態に係るファイバースコープタイプの内視鏡を示す全体図、図２は、図１に示す内視鏡における挿入部可撓管の横断面図、図３は、図１に示す内視鏡における湾曲部の縦断面図である。以下、図１の上方を「基端」、下方を「先端」と呼ぶ。【００３４】  図１に示すように、本発明の一実施形態に係る内視鏡１は、可撓性（柔軟性）を有する長尺物の挿入部可撓管（内視鏡用可撓管）２と、挿入部可撓管２の基端側に設けられた操作部５とを有している。【００３５】  操作部５は、術者が把持して内視鏡１全体を操作する部分である。図１に示すように、操作部５は、その外壁を形成する操作部本体５ａおよび操作部カバー５ｂと、後述する湾曲部２ｂを遠隔的に湾曲操作（屈曲操作）するための湾曲操作機構と、挿入部可撓管２の先端部に供給する流体を導入する送気・送液チャンネルとを備えている。操作部本体５ａには、その湾曲操作を行うための操作部レバー（湾曲操作レバー）５ｃが回動自在に支持されている。【００３６】  操作部本体５ａの頭部（基端）には、接眼部６が設けられている。この接眼部６により、被写体の画像を直接観察することができる。また、この接眼部６は、ＣＣＤ（撮像素子）および撮像光学系等を内蔵するカメラ（図示せず）に着脱自在に接続し得るようになっている。このため、被写体をモニター画像として観察することもできる。【００３７】  また、操作部本体５ａにおける操作部レバー（湾曲操作レバー）５ｃの支持部と反対側には、後述するライトガイド３Ｂが挿通されている可撓性を有するライトガイド可撓管（内視鏡用可撓管）７が接続されている。このライトガイド可撓管７の先端部には、図示しない光源装置に接続されるコネクタ８が連結されている。【００３８】  挿入部可撓管２は、管腔内に挿入して使用される。図１に示すように、挿入部可撓管２は、手元（基端）側から可撓管２ａ、その先端側に、湾曲（屈曲）可能な湾曲部２ｂを有している。そして、この湾曲部２ｂの先端に、先端部２ｃが形成され、さらにその先端には、最先端部２ｄが形成されている。【００３９】  図２に示すように、挿入部可撓管２の内部には、イメージガイド３Ａ、ライトガイド３Ｂ、鉗子挿通用チューブ３Ｃ、送気用チューブ３Ｄ、及び送液用チューブ３Ｅが、長手方向に沿って収容されている。また、この挿入部可撓管２は、内側から順に、ワイヤー挿通構縁３ａ、内皮３ｂ、及び外皮３ｃからなる層構造を有する。【００４０】  イメージガイド３Ａは、複数の光学繊維を保護チューブ３ｄにより被覆してなり、被写体の画像を接眼部８へ伝達する機能を有する。各光学繊維は、接眼部６と最先端部２ｄの両端部において例えば接着剤により束ねて固定され、他の部分では、各光学繊維が個々に移動可能な状態となっている。【００４１】  図３に示すように、挿入部可撓管２の最先端部２ｄには、対物レンズ３Ｆが配置されている。イメージガイド３Ａの末端（入射端）は、この対物レンズ３Ｆに接続されている。【００４２】  この対物レンズ３Ｆは、被写体の画像をイメージガイド３Ａの入射端に結像させる機能を有する。【００４３】  ライトガイド３Ｂは、コネクタ８に接続された図示しない光源装置の光源からの光を導き、最先端部２ｄの前方に照射する。これにより、被写体を観察する際に必要な照明光を得ることができる。【００４４】  ライトガイド３Ｂは、複数の光学繊維を保護チューブ３ｅにより被覆してなり、光学繊維束で構成されている。各光学繊維（光ファイバー）は、コネクタ８と最先端部２ｄの両端部において例えば接着剤により束ねて固定され、他の部分では、各光学繊維が個々に離間可能な状態となっている。【００４５】  また、ライトガイド３Ｂの場合、それを構成する光学繊維の直径が、前記上限値を超えると、その構成材料等によっては曲げ性能が低下する場合があり、前記下限値を下回ると、その構成材料等によっては導光の効率が低下する場合がある。【００４６】  鉗子挿通用チューブ３Ｃは、中空構造であり、ここに鉗子が挿通される。この鉗子により、内視鏡１は最先端部２ｄの近傍で、種々の処置、治療等を行うことができる。なお、この鉗子挿通用チューブ３Ｃには鉗子以外の他の医療処置具、診断具などを挿通することも可能である。【００４７】  送気用チューブ３Ｄ、送液用チューブ３Ｅは、挿入部可撓管２の先端で開放しており、その先端開口により管腔内に流体を注入し、あるいは、管腔内から流体を吸引することができる。例えば、送液用チューブ３Ｅにより、操作部５の前記送気・送液チャンネルから導入された洗浄水、薬液等を、管腔内に挿入・留置された最先端部２ｃの近傍に注入、あるいは最先端部２ｄの近傍の体液等を回収することができる。【００４８】  操作部レバー（湾曲操作レバー）５ｃを回動させるとワイヤー３Ｇを牽引、弛緩することができる。これにより、挿入部可撓管２の湾曲部２ｂを、所定の方向に湾曲させることができる。【００４９】  図３に示すように、挿入部可撓管２の湾曲部２ｂを湾曲させた場合、または、管腔の湾曲に追従するために可撓管２が湾曲する場合等において、上述した各部材は、湾曲方向に応じた所定の方向に引っ張られ、移動する。【００５０】  このとき、各部材間には摩擦が生じ、挿入部可撓管２の湾曲抵抗が増大する。このため、挿入部可撓管２の内部、すなわち、各部材の周囲には、粒子状の固体潤滑剤４が介在し、これにより、各部材間の摩擦を低減させ、挿入部可撓管２の湾曲抵抗を減少させている。【００５１】  本実施形態に係る内視鏡では、イメージガイド３Ａの保護チューブ３ｄ、ライトガイド３Ｂの保護チューブ３ｅ、鉗子挿通用チューブ３Ｃ、送気用チューブ３Ｄ、送液用チューブ３Ｅ等の各種チューブ、ワイヤー３Ｇなどの各部材間に固体潤滑剤４が介在するととともに、イメージガイド３Ａ及びライトガイド３Ｂを構成する光学繊維（光ファイバー）の間にも固体潤滑剤４が介在している。これらの各部材間と、光学繊維間とで、固体潤滑剤４の材質や平均粒径を異��らせてもよい。【００５２】  このように、イメージガイド３Ａ及びライトガイド３Ｂの光学繊維束を構成する各光学繊維の周囲に、優れた潤滑性を有する固体潤滑剤４が配されることにより、光学繊維が保護チューブ３ｄ，３ｅに対し相対的に移動した場合（例えば、挿入部２が湾曲した場合）における、光学繊維−光学繊維間、及び光学繊維−保護チューブ３ｄ，３ｅ間の摩擦抵抗は小さなものとなる。このため、各光学繊維が円滑に移動することが可能となり、挿入部２の湾曲抵抗が小さくなる。したがって、挿入部２の湾曲時などにおける各光学繊維への引張り、圧迫、挫屈が抑制され、結果として、イメージガイド３Ａ及びライトガイド３Ｂの損傷、破損等を効果的に防止することができる。【００５３】  本発明の一実施形態に係る内視鏡の特徴は、固体潤滑剤の組成にある。即ち、本発明に係る内視鏡に用いる固体潤滑剤は、米糠セラミックスを含む固体潤滑剤、又は米糠セラミックスと、カーボングラファイト及び／又はフッ素樹脂とを含む固体潤滑剤である。【００５４】  各部材間に介在する潤滑剤４として、平均粒径１００μｍの固体潤滑剤を用い、光ファイバー同士の間隙に介在する潤滑剤４として平均粒径１μｍの固体潤滑剤を用いるのが好ましい。【００５５】  ところで、内視鏡には、その使用前後に、過酸化水素系消毒液等を用いた高度な滅菌を施すことがある。従来の内視鏡には、挿入部内に含まれる潤滑剤が、このような消毒薬と反応してしまい、劣化し、または腐食し、長期の使用に耐えられないものもあった。これに対し、本発明の一実施形態に係る内視鏡では、潤滑剤４の耐薬品性が特に優れているため、潤滑剤４は、消毒薬に接触しても、変質、劣化しにくい。従って、このような固体潤滑剤４を用いた内視鏡１は、消毒薬等の薬品に日常的に接触する環境下においても、固体潤滑剤４が劣化することなく、長期にわたって使用することが可能になる。このように、固体潤滑剤４は、優れた潤滑性と、耐薬品性とを併有しており、そして、これらの相乗効果により、優れた内視鏡１が提供される。【００５６】  以下、固体潤滑剤４について、詳細に説明する。【００５７】  本発明の一実施形態に係る内視鏡において、米糠セラミックスを含む固体潤滑剤、又は米糠セラミックスとカーボングラファイト及び／又はフッ素樹脂とを含む固体潤滑剤を選択した理由は、このような固体潤滑剤は、従来用いられていた二硫化モリブデンの固体状の潤滑剤を用いた場合に比べ、優れた潤滑性が得られるとともに、滅菌処理に対する優れた耐性を有するためである。【００５８】  特に、米糠セラミックは、水分を吸収しにくく、例えば、内視鏡１に対して水蒸気滅菌等を繰り返し行っても、優れた潤滑性が長期にわたり維持される。【００５９】  本発明の一実施形態に係る内視鏡に使用される固体潤滑剤中の米糠セラミックスとしては、例えば、特開平１０−１０１４５３号公報に記載されている多孔性炭素質材料を挙げることが出来る。この多孔性炭素質材料は、米糠や麩等の麩糠類に、熱硬化性樹脂及び適量の糊料入水溶液又は水を加えて混練する工程、熱硬化性樹脂等の混練された麩糠類を所定粒度以下に造粒する工程、それら粒状物を所望する金型内に充填した上、加圧、脱気しながら成型する工程、金型から脱型した成型品を不活性ガス雰囲気中又は真空中で所定の昇温速度に従って所望する最終焼成温度にまで達しさせて焼成、炭化する工程、及び最終焼成温度から所定降温速度で常温まで冷却する工程とからなる方法により製造される。【００６０】  この多孔性炭素質材料は、比較的扁平で輪郭がはっきりした空隙部が分散状に存在し、それらは一部スポンジ状で大部分が緻密な炭素部分で囲まれ、それら炭素部分は不規則に屈曲して相互に連続状あるいは積層状となった立体構造を有する。【００６１】  この多孔性炭素質材料の５００℃以上で焼成されたものは、極めて摩擦係数が低いという特性を有するため、潤滑剤として非常に優れている。また、この多孔性炭素質材料は、優れた耐熱性を有するとともに、高温、高圧の水蒸気雰囲気中、過酸化水素やフリーラジカルを含む雰囲気中においても酸化されることがなく、優れた耐食性を有している。更に、この多孔性炭素質材料は、金属やガラスへの付着性が非常に良好である。【００６２】  以上のことから、特開平１０−１０１４５３号公報に記載の多孔性炭素材製品は、本発明の内視鏡に使用される固体潤滑剤に含まれる米糠セラミックとして、非常に優れている。【００６３】  米糠セラミックの好ましい具体例として、ＲＢセラミックス（商品名：三和油脂株式会社製）を挙げることが出来る。【００６４】  フッ素樹脂としては、ポリテトラフルオロエチレンが挙げられる。
米糠セラミックスとカーボングラファイト及び／又はフッ素樹脂とを含む固体潤滑剤の場合、米糠セラミックと、カーボングラファイト及び／又はフッ素樹脂との配合比は、米糠セラミックス１に対し、カーボングラファイト及び／又はフッ素樹脂が９以下であるのが好ましい。【００６５】  固体潤滑剤の形状は、特に限定されないが、粉末であるのが好ましい。固体潤滑剤が粉末であると、狭い間隙等にも容易に入り込むことができ、潤滑をより円滑にすることができる。【００６６】  固体潤滑剤が粉末である場合、粉末の平均粒径は、特に限定されないが、例えば、０．１〜１５０μｍであるのが好ましく、５〜１００μｍであるのがより好ましい。更に、５μｍの平均粒径と１００μｍ平均粒径をブレンドすることも出来る。【００６７】  また、この固体潤滑剤の粒子表面を、フルオロ脂肪族基を含有する不飽和エステルモノマー又は不飽和モノシランモノマーで被覆することにより、固体潤滑剤が過酸化水素系消毒液や高温・高圧水蒸気により変質、劣化するのを効果的に防止することが出来る。【００６８】  本発明の一実施形態に係る内視鏡に用いる固体潤滑剤は、シリコーンオイルとを組み合わせることにより、各々の効果の和を上回る相乗効果を発揮することが出来る。【００６９】  以上、本発明の一実施形態に係る内視鏡について、図面を参照して説明したが、本発明はこれに限定されるものではなく、各部の構成は、同様の機能を有する任意の構成のものに置換することができる。【００７０】  例えば、以上の実施形態は、光学繊維束をイメージガイドとして用いた光学内視鏡であるが、本発明は、これに限られず、挿入部可撓管の先端部にＣＣＤ（撮像素子）等を内蔵する電子内視鏡であってもよい。【００７１】  また、前述した実施形態は、医療用に用いられる内視鏡であるが、本発明は、これに限られず、工業用等に用いられる内視鏡であってもよい。
【実施例】
【００７２】  以下、本発明の実施例と比較例を示し、本発明についてより具体的に説明する。【００７３】  実施例１
図２に示す内視鏡の可撓管に、固体潤滑剤４として、平均粒径１００μｍの米糠セラミックス８０重量％と、平均粒径１０μｍのポリテトラフルオロエチレン２０重量％の混合物を用い、図１に示すような気管支内視鏡を組立てた。【００７４】  実施例２
図２に示す内視鏡の可撓管に、固体潤滑剤４として、平均粒径１００μｍの米糠セラミックス、及びフルオロ脂肪族基を含有する不飽和エステルモノマーを用いて、図１に示すような気管支内視鏡を組立てた。【００７５】  実施例３
図２に示す内視鏡の可撓管に、固体潤滑剤４として、平均粒径１００μｍの米糠セラミックスを用い、図１に示すような気管支内視鏡を組立てた。【００７６】  比較例１
図２に示す内視鏡の可撓管に、固体潤滑剤４として、平均粒径１．５μｍの二硫化モリブデンを用いて、図１に示すような気管支内視鏡を組立てた。【００７７】  参考例
図２に示す内視鏡の可撓管に、固体潤滑剤４として、平均粒径１０μｍのポリテトラフルオロエチレンを用いて、図１に示すような気管支内視鏡を組立てた。【００７８】  （評価）
実施例、比較例、及び参考例に係る各内視鏡について、以下のような評価を行った。【００７９】  １）保護チューブの被覆性
内視鏡製造時における、光学繊維束への保護チューブの被覆性を以下の４段階の基準に従って評価した。【００８０】  ◎：非常に良好
○：良好
△：やや困難
×：困難
２）水蒸気耐久性
第１の試験として、１００回のオートクレーブ滅菌（高温高圧水蒸気滅菌）を実施し、このオートクレーブ滅菌１００例での湾曲操作性の試験を行った各内視鏡を用いて、人体モデルの体腔内の観察を行った。その後、ライトガイドの光学繊維束を構成する光学繊維の折れを調べた。【００８１】  次に、第２の試験として、過酸化水素低温プラズマ滅菌を１００回実施し、過酸化水素低温プラズマ滅菌１００例での湾曲操作性の試験を行った各内視鏡を用いて、人体モデルの体腔内の観察を行った。その後、レバーを操作して、湾曲部の湾曲操作を繰り返し行った。そして、ライトガイドの光学繊維束を構成する光学繊維の折れを調べた。【００８２】  これら第１の試験と第２の試験結果を、以下の４段階の基準に従って評価した。【００８３】  ◎：光学繊維の折れが５％未満
○：光学繊維の折れが５％以上２０％未満
△：光学繊維の折れが２０％以上５０％未満
×：光学繊維の折れが５０％超
これらの結果を下記表１に示す。
【表１】
2006088058.tif 000002
【００８４】  上記表１から明らかなように、実施例１〜３に係る内視鏡では、繰り返し使用しても、光学繊維の折れが少なく、耐久性にも優れていた。また、実施例１〜３に係る内視鏡は、優れた湾曲操作性を有しており、滅菌処理を繰り返し行った後も優れた湾曲操作性が維持されていた。また、実施例１〜３に係る内視鏡は、内視鏡製造時における、光学繊維束への保護チューブの被覆性にも優れていた。これに対し、比較例に係る内視鏡は、蒸気滅菌後の耐久性に劣っていた。【００８５】  付記
１．保護チューブ内に収容された光学繊維束を含む長尺の内蔵物を内部に配置した可撓管を具備する内視鏡であって、前記保護チューブ内の光学繊維間、及び前記保護チューブと前記可撓管との間に、米糠セラミックスを含む固体潤滑剤を介在させたことを特徴とする内視鏡。【００８６】  ２．保護チューブ内に収容された光学繊維束を含む長尺の内蔵物を内部に配置した可撓管を具備する内視鏡であって、前記保護チューブ内の光学繊維間、及び前記保護チューブと前記可撓管との間に、米糠セラミックスと、カーボングラファイト及び／又はフッ素樹脂とを含む固体潤滑剤を介在させたことを特徴とする内視鏡。【００８７】  ３．前記米糠セラミックスと前記カーボングラファイト及び／又はフッ素樹脂との配合比は、前記米糠セラミックス１に対し、前記カーボングラファイト及び／又はフッ素樹脂が９以下である付記１の内視鏡。【００８８】  ４．前記固体潤滑剤の粒子表面が、フルオロ脂肪族基を含有する不飽和エステルモノマー及び不飽和モノシランモノマーを含むモノマーで被覆されている付記１又は２の内視鏡。【００８９】  ５．前記固体潤滑剤は、０．１〜１５０μｍの平均粒径を有する付記１〜４のいずれかの内視鏡。【００９０】  ６．前記保護チューブ内の光学繊維間に介在する固体潤滑剤の平均粒径は、０．１〜１５０μｍであり、前記保護チューブと前記可撓管との間に介在する固体潤滑剤の平均粒径は、０．１〜１５０μｍである付記１〜５のいずれかの内視鏡。【００９１】  ７．前記米糠セラミックスは、米糠や麩等の麩糠類に、熱硬化性樹脂及び適量の糊料入水溶液又は水を加えて混練する工程、熱硬化性樹脂等の混練された麩糠類を所定粒度以下に造粒する工程、それら粒状物を所望する金型内に充填した上、加圧、脱気しながら成型する工程、金型から脱型した成型品を不活性ガス雰囲気中又は真空中で所定の昇温速度に従って所望する最終焼成温度にまで達しさせて焼成、炭化する工程、及び最終焼成温度から所定降温速度で常温まで冷却する工程とからなる方法により製造された多孔性炭素質材料である付記１又は２の内視鏡。【００９２】  ８．前記多孔性炭素質材料は、比較的扁平で輪郭がはっきりした空隙部が分散状に存在し、それらは一部スポンジ状で大部分が緻密な炭素部分で囲まれ、それら炭素部分は不規則に屈曲して相互に連続状あるいは積層状となった立体構造を有する付記７の内視鏡。【００９３】  ９．前記多孔性炭素質材料は、５００℃以上で焼成されたものである付記８の内視鏡。【００９４】  １０．前記フッ素樹脂は、ポリテトラフルオロエチレンである付記２の内視鏡。【００９５】  １１．前記固体潤滑剤は、粉末状である付記１又は２の内視鏡。【００９６】  １２．前記保護チューブ内に収容された光学繊維束を含む長尺の内蔵物は、イメージガイド又はライトガイドである付記１又は２の内視鏡。
【図１】
2006088058.tif 000003
【図２】
2006088058.tif 000004
【図３】
2006088058.tif 000005
【国際調査報告】
2006088058.tif 000006
2006088058.tif 000007
2006088058.tif 000008
2006088058.tif 000009